(57)【要約】【課題】高結晶水・低脈石で微粉を多く含有する多孔質のマラマンバ鉱石を焼結原料として使用しても、生産性や製品歩留を悪化させることがない焼結鉱の製造方法を提供する。【解決手段】結晶水を３．０質量％以上、ＳｉＯ２を４．０質量％以下、０．２５ｍｍ以下の微粉を２０質量％以上含有するマラマンバ鉱石に、結晶水を２．０〜４．０質量％、ＳｉＯ２を３．０質量％以上、０．２５ｍｍ以下の微粉を２０質量％未満含有するヘマタイト鉱石を添加して、ＳｉＯ２が３．０〜５．０質量％、０．５ｍｍ以下の微粉が２５％以上３０質量％未満となる配合物とし、これに水分を５〜１０質量％、特に好ましくは７．５〜９．５質量％添加して高速攪拌混合機で混合造粒した後、さらに、固体燃料およびその他の鉱石を添加し、再度、混合造粒した後に焼結する。【選択図】  なし【特許請求の範囲】
【請求項１】
結晶水を３．０質量％以上、ＳｉＯ２を４．０質量％以下、０．２５ｍｍ以下の微粉を２０質量％以上含有するマラマンバ鉱石に、結晶水を２．０〜４．０質量％、ＳｉＯ２を３．０質量％以上、０．２５ｍｍ以下の微粉を２０質量％未満含有するヘマタイト鉱石を添加して、ＳｉＯ２が３．０〜５．０質量％、０．５ｍｍ以下の微粉が２５％以上３０質量％未満となる配合物とし、この配合物を高速攪拌混合機で混合造粒した後、さらに、固体燃料およびその他の鉱石を添加し、再度、混合造粒した後に焼結することを特徴とする焼結鉱の製造方法。
【請求項２】
前記配合物の含水率を５〜１０質量％とすることを特徴とする請求項１記載の焼結鉱の製造方法。
【発明の詳細な説明】
【０００１】
【発明の属する技術分野】
本発明は、結晶水の含有率が高くかつ微粉の多い多孔質の劣質鉱石であるマラマンバ鉱石を使用する焼結鉱の製造方法に関する。
【０００２】
【従来の技術】
焼結鉱は、その塩基度（ＣａＯ／ＳｉＯ２）、ＳｉＯ２含有量が目標値となるように鉄鉱石に石灰石、珪石、蛇紋岩等の副原料が配合され、さらに固体燃料を加えた配合原料がドラムミキサーやディスクペレタイザーで混合造粒された後、焼結機で焼成されて得られる。
【０００３】
従来から結晶水を高濃度に含有する鉄鉱石を多量に配合して焼結すると、生産性や成品歩留等が悪化することが知られている。また、微粉の多い鉄鉱石を多量に配合した場合にも、生産性や成品歩留等を悪化させることもよく知られている。しかし、原料事情により今後さらに鉄鉱石原料は劣質化する傾向にあり、結晶水含有量は高いが微粉は比較的少ないピソライト鉱石に加え、結晶水含有率が高くかつ微粉の多いマラマンバ鉱石の配合比率を増加させた焼結鉱の製造技術の開発が喫緊の課題となっている。
【０００４】
配合原料中の結晶水含有量が増加すると、その結晶水を分解し蒸発させるための熱量が余分に必要となり、固体燃料の添加量を増加させる必要がある。もし固体燃料の添加量を増加させないと、焼結ベッドが熱不足状態になり、成品焼結鉱の品質が低下したり、返鉱が増加して成品歩留が低下する。一方、逆に固体燃料の添加量が過多になると、焼結ベッドの赤熱帯が大幅に拡がり、さらには融液が過剰に生成して、焼結ベッドの通気抵抗が増えて生産性が低下したり、成品歩留が低下するなどの悪影響が見られる。
【０００５】
また、微粉の含有量が高い原料を多く使用すると、配合原料の造粒性が悪くなり焼結ベッドの通気性が悪化して生産性が低下する。また、通気性悪化部位ならびにその下部の焼成が不十分となるために成品歩留も悪化する。
【０００６】
さらに、マラマンバ鉱石は他の原料鉱石に比してＳｉＯ２含有量が少ないため、マラマンバ鉱石を使用すると、焼結鉱の塩基度（ＣａＯ／ＳｉＯ２）一定の場合は焼結鉱中のＳｉＯ２低下に伴いＣａＯ量も低下するので、焼結鉱形成に必要な造滓量が不足して、焼結鉱の成品歩留や強度が悪化することは良く知られている。
【０００７】
またマラマンバ鉱石は、ピソライト鉱石と同様に気孔率の高い多孔質鉱石であるため、マラマンバ鉱石を使用する場合、造粒時に添加する水分の一部がその気孔中に侵入し、微粉鉱石を粗粒鉱石に付着させる水分が不足するため、配合原料の造粒性が悪化し、生産性や成品歩留、冷間強度が低下することになる。
【０００８】
すなわち、粒径が０．２５ｍｍ以下の微粉が多い多孔質な細粒原料であるマラマンバ鉱石を粗粒原料と高水分で造粒しても、粗粒原料への付着力が弱いために配合原料の擬似粒子強度が劣るので、焼結機への輸送中に粉化したり、焼結ベッド内での乾燥時に崩壊して焼結ベッドの通気性を悪化させ、生産性や成品歩留を低下させる問題があった。
【０００９】
ここに、微粉を多く含有する鉄鉱石を使用する焼結鉱製造方法としては特許文献１〜５に、結晶水含有率が高くかつ微粉の多いマラマンバ鉱石の使用方法としては特許文献６に記載されている。
【００１０】
特許文献１には「粒径が０．５ｍｍ以下の部分が３０ｗｔ％以上の焼結原料を造粒するに際して、予め該原料を（例えば高速攪拌羽根を備えた混合機で）実質的に破砕することなく剪弾力を与えながら混合し、この混合の際に焼結原料の含水率を６．５〜１０．０％とすることを特徴とする焼結原料の事前処理方法」が記載されている。
【００１１】
特許文献２には「粒径０．５ｍｍ以下の粒子を３０重量％以上含み、かつ焼結鉱のＳｉＯ２濃度が３．０〜４．７重量％となるように配合した焼結原料を一括して高速攪拌羽根を内蔵した混合機で混合した後に焼結することを特徴とする焼結鉱の製造方法」が記載されている。
【００１２】
特許文献３には、「Ａｌ２Ｏ３を２ｗｔ％以上含有し、かつ、粒径が１ｍｍ以下の粒子を８０ｗｔ％以上含有する焼結原料を処理する方法において、前記焼結原料の一部に、集塵機で捕集される乾ダストや湿ダストのうち１種又は２種以上と、水及びスラリー状のダストを添加し、目標水分となるように高速攪拌ミキサーで調湿、混合、造粒した後、これを前記焼結原料の残りと混合若しくは混合造粒することを特徴とする焼結原料の処理方法」が記載されている。
【００１３】
特許文献４には、「原料槽から切り出される焼結原料の一部に微粉鉱石及びダストのうち１種又は２種以上を添加して（好ましくは高速攪拌ミキサーで）事前造粒した後、この事前造粒物を前記原料槽から切り出される残りの焼結原料と混合もしくは混合造粒する焼結原料の処理方法であって、事前造粒工程に供される核原料が下記条件を満たすものであることを特徴とする焼結原料処理方法。Ａｌ２Ｏ３含有量≦２ｗｔ％、粒径１ｍｍ以下のものの含有量≦５０ｗｔ％、鉱石中の結晶水含有量≧５ｗｔ％」が記載されている。
【００１４】
特許文献５には、「粒径０．５ｍｍ以下の粒子を３０重量％以上含み、かつ焼結鉱のＳｉＯ２濃度が２．８〜４．７重量％となるように配合した焼結原料を高速攪拌混合機で混合造粒し、さらに、燃料成分を添加し、再度、造粒した後に焼結することを特徴とする焼結鉱の製造方法」が記載されている。
【００１５】
特許文献６には、「結晶水を３．０質量％以上、ＳｉＯ２を４．０質量％以下、０．２５ｍｍ以下の微粉を２５質量％以上含有する高結晶水・低脈石の鉄鉱石（例えばマラマンバ鉱石）を５質量％以上５０質量％以下含む新原料に、返鉱、固体燃料を配合し、混合、造粒した配合原料を焼結機に装入、焼成して焼結鉱を製造する方法において、前記高結晶水・低脈石の鉄鉱石と多孔質ピソライト鉱石との混合物または混合・造粒物をその他の配合原料と混合、造粒して焼結することを特徴とする焼結鉱の製造方法」が記載されている。
【００１６】
【特許文献１】
特許第２７９０００８号公報
【特許文献２】
特許第２９５３３０８号公報
【特許文献３】
特開平１０−２８００５８号公報
【特許文献４】
特開平１０−３１７０６９号公報
【特許文献５】
特開平１１−６１２８２号公報
【特許文献６】
特開２００２−２３５１２１号公報
【００１７】
【発明が解決しようとする課題】
マラマンバ鉱石はピソライト鉱石と同様に多孔質であり、造粒時に添加する水分の一部がその気孔中に侵入し、微粉鉱石を粗粒鉱石の表面に付着させる水分が不足するため、造粒性がその他の一般鉄鉱石より劣る。そのため、特許文献１、２、３または５記載の方法を用いて、微粉の多いマラマンバ鉱石を含む焼結原料の全体または一部を高速攪拌ミキサーを用いて混合造粒しても、微粉鉱石を粗粒鉱石の表面に十分付着することができず造粒物の強度を大幅に向上できない欠点がある。
【００１８】
また、特許文献４記載の方法は、事前に核粒子となる粗粒の多い高結晶水鉱石（例えばピソライト鉱石）と微粉鉱石とを高速攪拌ミキサーで混合造粒することにより、造粒性が改善されるとするものである。しかし、微粉鉱石として吸水性の高い多孔質のマラマンバ鉱石を用いた場合には、単にこの方法の条件を適用するだけでは十分に高い造粒物の強度が得られない問題がある。また、マラマンバ鉱石は低脈石（特にＳｉＯ２含有量が低い）であるため、単にこの方法の条件を適用するだけでは焼結鉱の造滓量が減少するため製品歩留が維持できない問題がある。
【００１９】
また、特許文献６記載の方法では、事前に核粒子となる粗粒の多いピソライト鉱石とマラマンバ鉱石とを混合造粒することにより、造粒性が改善されることが期待される。しかし、その混合造粒手段については具体的に言及されておらず、通常のドラムミキサーなどを用いては十分に高い造粒物強度が得られない問題がある。
【００２０】
本発明は上記の問題点を解決するためになされたもので、高結晶水・低脈石で微粉を多く含有する多孔質のマラマンバ鉱石を焼結原料として使用しても、生産性や製品歩留を悪化させることがない焼結鉱の製造方法を提供することを目的とする。
【００２１】
【課題を解決するための手段】
その要旨は、結晶水を３．０質量％以上、ＳｉＯ２を４．０質量％以下、０．２５ｍｍ以下の微粉を２０質量％以上含有するマラマンバ鉱石に結晶水を２．０〜４．０質量％、ＳｉＯ２を３．０質量％以上、０．２５ｍｍ以下の微粉を２０質量％未満含有するヘマタイト鉱石を添加して、ＳｉＯ２が３．０〜５．０質量％、０．５ｍｍ以下の微粉が２５％以上３０質量％未満となる配合物とし、この配合物を高速攪拌混合機で混合造粒した後、さらに、固体燃料およびその他の鉱石を添加し、再度、混合造粒した後に焼結することを特徴とする焼結鉱の製造方法である。
【００２２】
さらに、前記配合物の含水率を５〜１０質量％とすることを特徴とする焼結鉱の製造方法である。
【００２３】
【発明の実施の形態】
結晶水を３．０質量％以上、ＳｉＯ２を４．０質量％以下、０．２５ｍｍ以下の微粉を２０質量％以上含有するマラマンバ鉱石を焼結原料として使用すると造粒性が悪くなる。そこで、造粒性が悪いマラマンバ鉱石に、予め、結晶水を２．０〜４．０質量％、ＳｉＯ２を３．０質量％以上、０．２５ｍｍ以下の微粉を２０質量％未満含有するヘマタイト鉱石を添加して、ＳｉＯ２が３．０〜５．０質量％、０．５ｍｍ以下の微粉が３０質量％未満となる配合物とし、この配合物に適量の水分を加えて高速攪拌混合機で混合造粒する。これにより、比較的多孔質なヘマタイト鉱石の開気孔内にマラマンバ鉱石の微粉の一部が付着し、フリーな微粉量が減少し微粉の少ない混合造粒物となる。この混合造粒物に固体燃料およびその他の鉱石を添加し、再度、混合造粒して配合原料とする。その結果、配合原料の擬似粒子平均径および擬似粒子強度が増加する。この配合原料を焼結することにより、焼結ベッドすなわち焼結過程の通気性が改善されて焼成が大幅に改善し、生産率や成品歩留が向上する。
【００２４】
ここで、マラマンバ鉱石に事前に添加する対象物として結晶水を２．０〜４．０質量％含有するヘマタイト鉱石を選択したのは、その表面には比較的開気孔が多いため微粉が付着し、または閉じ込められやすいからである。また、ヘマタイト鉱石の結晶水含有量を２．０〜４．０質量％としたのは、その表面に十分な開気孔を有しつつ、マラマンバ鉱石との配合物中の結晶水濃度が過度にならないものが好ましいからである。また、ヘマタイト鉱石のＳｉＯ２含有量を３．０質量％以上としたのは、マラマンバ鉱石のＳｉＯ２含有量が他の原料鉱石に比して低いため、ヘマタイト鉱石のＳｉＯ２含有量が低すぎると焼結鉱の造滓量を確保できなくなるからである。さらに、ヘマタイト鉱石の０．２５ｍｍ以下の微粉量を２０質量％未満としたのは、粒径の大きい核粒子の割合を確保しつつピソライト鉱石の開気孔に付着し切らないフリーな微粉量を過剰にしないためである。
【００２５】
また、マラマンバ鉱石にピソライト鉱石を添加した配合物のＳｉＯ２含有量を３．０〜５．０質量％としたのは、３．０質量％未満では焼結鉱の造滓量が不足して強度が低下するためであり、５．０質量％を超えると焼結鉱を高炉に使用した際に高炉内でのスラグ発生量が過剰となるためである。また、配合物の０．５ｍｍ以下の微粉量を２５％以上３０質量％未満としたのは、２５質量％未満では粗粒鉱石の量が増加し過ぎることによって粗粒鉱石同士の衝突頻度が増大する結果、粗粒鉱石に微粉鉱石が付着する速度より、粗粒鉱石同士の衝突によって一旦付着した微粉鉱石が剥離する速度が大きくなって擬似粒子化が阻害されるためであり、一方、３０質量％以上になるとフリーな微粉量が増加して擬似粒子化が阻害され、焼結過程の通気性が低下し始め、生産率や成品歩留に悪影響を及ぼすためである。
【００２６】
配合物に水分を加えた後の混合造粒に高速攪拌混合機を用いるのは以下の理由による。高速攪拌混合機に備えられた高速攪拌羽根の強力な混合力により、添加水分が配合物全体に浸透し、微粉の粒子表面にも水膜が形成される。このため、微粉粒子の可塑性が向上し、ヘマタイト鉱石の開気孔に付着しやすくなり、フリーな微粉が確実に減少する。その結果、擬似粒子平均径および擬似粒子強度が増加し、焼結ベッドすなわち焼結過程の通気性が改善されて焼成が大幅に改善し、生産率や成品歩留が向上する。これに対し、高速攪拌混合機でなく通常のドラムミキサーやディスクペレタイザーを用いた場合には、混合力が弱いため、微粉粒子の表面に水分が行き渡らず可塑性が不足し、ヘマタイト鉱石の開気孔に十分付着せず、フリーな微粉が多量に残留してしまう。
【００２７】
配合物の含水率は５〜１０質量％となるように水分添加量を調整することが好ましい。５質量％未満では水分量が不足するため、上記微粉粒子の可塑性が十分に得られず造粒性が低下するからであり、１０質量％を超えると水分が過剰となるため却って焼結過程における通気性が低下するからである。配合物の含水率の推奨範囲は７．５〜９．５質量％である。なお、従来の焼結原料の含水率は通常７質量％程度であり、ドラムミキサーやディスクペレタイザーで混合造粒が可能であった。しかし、含水率が８質量％以上になるとドラムミキサーやディスクペレタイザーでは造粒が困難になることが知られている。これに対し、高速攪拌混合機では少なくとも含水率１０質量％までは問題なく造粒ができる。
【００２８】
以上のように、マラマンバ鉱石とヘマタイト鉱石を事前に混合造粒した混合造粒物をその他の配合原料と混合、造粒して、焼結機のサージホッパーに装入し、ドラムフィーダー等を介してパレットに充填装入した後、点火炉で焼結ベッド表面に点火し、吸引ブロアーで焼結ベッド下方に吸引しながら焼結するという通常の焼結操業を行うだけで、マラマンバ鉱石の多量配合が可能になる。
【００２９】
【実施例】
〔実施例１〕
マラマンバ鉱石として豪州産のウェストアンジェラス鉱（ＷＡと略称）、ヘマタイト鉱石として同じく豪州産のハマスレー鉱（ＨＯと略称）を用い、ＷＡを新原料中２０質量％（一定）とし、ＨＯを新原料中０〜１５質量％の範囲で変化させた配合とした。新原料中のＷＡおよびＨＯ以外の原料は、カラジャス鉱：２１．７質量％、リオドセ鉱：６．０質量％、ローブリバー鉱石：６．０質量％、珪石：０．９質量％、石灰石：１２．９質量％、生石灰：２．０質量％、蛇紋岩：０．７質量％で、それぞれ一定の配合率とした。そして、新原料に対する外割合として、返鉱：２０質量％、粉コークス：５．３質量％を配合した。
【００３０】
ＷＡとＨＯの結晶水含有量、ＳｉＯ２含有量、および粒度分布を表１に示す。
【００３１】
【表１】
2004285398.tif 000002
【００３２】
表２に、比較例と発明例のＷＡおよびＨＯの配合割合と、ＷＡ＋ＨＯの混合造粒前の−０．５ｍｍの微粉の割合を示す。
【００３３】
【表２】
2004285398.tif 000003
【００３４】
ＷＡとＨＯとを表２の配合割合で配合し、ＷＡ＋ＨＯの合計量に対して外割合で８質量％の水分を添加し、高速攪拌混合機で混合造粒を行った。ここに、高速攪拌混合機としては、高速攪拌羽根（アジテータ）を内蔵したアイリッヒミキサー（処理量：３〜５Ｌ／バッチ、パン回転数：４７ｒｐｍ、アジテータ回転数：８９１ｒｐｍ、滞留時間：４５ｓ）を用いた。
ＷＡ＋ＨＯに水分を添加したものをアイリッヒミキサーで混合造粒した後に、残りの配合原料（その他の新原料、返鉱、粉コークス）を添加し、配合原料全体に対する外割合で７．０質量％の含水率となるように水分を追加し、ドラムミキサー（処理量：５〜７ｋｇ／バッチ、ドラム回転数：３７ｒｐｍ、滞留時間：８ｍｉｎ）で混合造粒し焼結原料とした。
【００３５】
この焼結原料を焼結鍋試験装置（大気吸引、吸引圧：２．９４ｋＰａ）に充填し、着火直後の冷間通気性指数ＪＰＵを測定した。測定結果を図１に示す。図１に示すように、配合物（ＷＡ＋ＨＯ）中の−０．５ｍｍの微粉の割合が３０質量％を超えて増加するとともにＪＰＵは低下する傾向にあり、一方２５質量％未満においてもＪＰＵは急激に低下するのが認められる。これに対し、配合物（ＷＡ＋ＨＯ）中の−０．５ｍｍの微粉の割合が２５％以上３０質量％未満の範囲内にあるときにＪＰＵは高い値を示し、充填層の冷汗間での通気性が維持されることが分かった。
【００３６】
〔実施例２〕
次に、上記実施例１で作製した各焼結原料を用いて上記焼結鍋試験装置により焼結鉱の製造実験を行った。図２に、この実験結果から得られた、配合物（ＷＡ＋ＨＯ）中の−０．５ｍｍの微粉の割合と焼成時間との関係を示す。図２に示すように、配合物（ＷＡ＋ＨＯ）中の−０．５ｍｍの微粉の割合が減少するとともに焼成時間が直線的に短縮されることが分かる。
【００３７】
上記実施例１、２の結果を総合的に判断すると、配合物（ＷＡ＋ＨＯ）中の−０．５ｍｍの微粉の割合を２５％以上３０質量％未満の範囲とすれば、充填層の冷間での通気性を維持して水平断面方向の均一焼成を可能とすることにより高い製品歩留を確保しつつ、焼成時間を十分なレベルまで短縮できるため、高い生産率を維持できることになる。
【００３８】
また、上記焼結鍋試験装置により製造されたシンターケーキの落下強度を測定したところ、本発明を適用したものは、従来のマラマンバ鉱石を用いていない配合原料をドラムミキサーだけで一括造粒したものとほぼ同等の落下強度が得られ、従来とほぼ同等の成品歩留のレベルを維持できることがわかった。
【００３９】
【発明の効果】
以上述べたところから明らかなように、本発明によれば、高結晶水・低脈石で微粉を多く含有する多孔質のマラマンバ鉱石を焼結原料として使用しても、生産性や製品歩留を悪化させることがない焼結鉱の製造方法を提供できる。
【図面の簡単な説明】
【図１】マラマンバ鉱石とヘマタイト鉱石とからなる配合物中の−０．５ｍｍの微粉の割合と冷間通気性指数ＪＰＵとの関係を示すグラフ図である。
【図２】マラマンバ鉱石とヘマタイト鉱石とからなる配合物中の−０．５ｍｍの微粉の割合と焼成時間との関係を示すグラフ図である。
【図１】
2004285398.tif 000004
【図２】
2004285398.tif 000005